Brevet FR3032462A1 — publié le 20160812

La présente invention concerne un procédé de fabrication d'une préforme sèche tissée destinée à être infiltrée de résine pour former des matériaux composites, ainsi qu'un profilé en matériaux composites comprenant une préforme réalisée suivant un tel procédé. Pour réaliser des éléments de structure résistants et légers, en particulier dans le domaine aéronautique, il est connu de préparer une préforme textile à partir de fibres sèches, notamment des fibres de carbone, qui est ensuite imprégnée d'une résine dans un outillage, suivant un procédé appelé « LCM » (Liquid Composit Molding). La résine fluide réalise ici une imprégnation complète de la préforme, et l'outillage permet une mise en forme de cet ensemble. Après cuisson pour polymériser la résine, on obtient un élément comprenant des fibres dont la densité et l'orientation sont ajustées afin d'obtenir des caractéristiques de résistance mécanique élevées, adaptées aux efforts appliqués sur cette pièce. On peut réaliser en particulier des pièces comportant une forme allongée suivant une direction longitudinale, présentant une section transversale variable évolutive. Par exemple un cadre arrière de grille d'inverseur de poussée d'un turboréacteur constitue une pièce allongée comprenant une section plate constante formant sensiblement une ceinture, présentant à chaque extrémité ses deux rebords latéraux repliés de manière à former une chape comportant deux ailes parallèles. Un perçage transversal des ailes reçoit un axe permettant dans la direction longitudinale une traction de serrage sur les extrémités. Dans le cas d'une pièce allongée présentant une section plate qui dans la longueur change de plan pour venir à 90°, une solution connue consiste à draper à plat des plis de tissu formés en deux dimensions, puis à déformer cet ensemble en le vrillant suivant un quart de tour pour réaliser de manière progressive le changement de plan. Toutefois pour cette solution la découpe et la manipulation d'une multitude de plis de tissu étroits et élancés peut poser des problèmes de pertes de mèches en bord de plis, et de déformations importantes de ces plis. De plus la 3032462 2 déformation des plis peut entraîner également des désorientations locales des fibres, qui ne sont pas contrôlables si elles sont à l'intérieur de la pièce. Par ailleurs les dimensions d'une telle pièce avec des côtés finis en sorti de moulage sont difficiles à obtenir, et il faut dans la plupart des cas procéder à 5 un usinage après la polymérisation, qui est onéreux. Une autre solution pour réaliser un changement de section consiste à fabriquer une préforme multicouches de type ruban, puis à augmenter de façon locale et progressive le nombre de couches par un ajout successif de fils de chaîne et de trame. 10 On obtient ainsi une préforme unique comportant un épaississement local où des fils de chaîne sont ajoutés successivement. Cependant l'absence de continuité de ces fils ajoutés réduit fortement la tenue mécanique de l'ensemble, dans les zones de variation du nombre de fils. La présente invention a notamment pour but d'éviter ces inconvénients de 15 la technique antérieure. Elle propose à cet effet un procédé de fabrication d'une préforme fibreuse tissée suivant une direction longitudinale, prévue pour être imprégnée de résine afin de former un élément longiligne présentant une section transversale évolutive, comprenant simultanément une réduction (ou inversement une 20 augmentation) de la largeur et une augmentation (ou inversement une réduction) de la hauteur, cette section évolutive comportant sur la longueur des fils de chaîne en nombre constant qui sont continus, disposés en hauteur suivant des couches, remarquable en ce que pour une réduction de la largeur il effectue un changement d'armure introduisant des fils de trame additionnels 25 qui augmentent ainsi le nombre de couches, et simultanément il resserre les dents du peigne de tassement longitudinal pour réduire l'espace entre les colonne de fils de chaine, et inversement pour une augmentation de la largeur il réduit le nombre de fils de trame qui diminue le nombre de couches et simultanément il écarte les dents du peigne. 30 Un avantage de ce procédé de tissage est que l'on obtient en une seule opération, une préforme contenant une zone de variation progressive entièrement finie, comprenant des fils de chaîne continus sur toute la longueur 3032462 3 de cette variation. Cette préforme permet un temps de main-d'oeuvre réduit lors de sa mise en oeuvre, ainsi qu'une résistance mécanique élevée dans la direction longitudinale. La préforme tissée selon l'invention peut comporter de plus une ou 5 plusieurs des caractéristiques suivantes, qui peuvent être combinées entre elles. En particulier, le procédé de fabrication peut à partir d'un renfort présentant un nombre défini de couches de fils de chaîne superposées, changer le motif de tissage en insérant ainsi un nombre double de fils de 10 trame, et réaliser ensuite un resserrement des dents du peigne pour obtenir un nombre double de couches superposées présentant une largeur réduite sensiblement de moitié. Avantageusement, chaque fils de trame prend sur chaque couche de fils de chaîne un fil sur quatre qu'il laisse de l'autre côté, les fils pris sur chaque 15 couche étant superposés entre les différentes couches. Le procédé peut prendre en particulier entre deux dents du peigne seize fils de chaîne. A partir d'un tissage d'une préforme plate amont comprenant une largeur et une hauteur initiales, le procédé peut réaliser une section évolutive 20 présentant en aval une largeur et une hauteur finale sensiblement égales respectivement à la hauteur et à la largeur initiale. On obtient un profilé présentant une rotation de sa section sur 90°. Avantageusement pour certaines applications, comprenant par exemple un perçage final, le procédé comporte une étape suivante de dépose de fibres 25 de renfort sur des faces planes d'une section plate se trouvant à proximité de la section évolutive. On peut renforcer notamment le contour d'un perçage. En particulier les fibres de renfort prévues pour renforcer un perçage de la section plate, peuvent présenter deux orientations croisées sensiblement à +/45° par rapport aux fils de chaîne, ou une orientation concentrique par rapport 30 à ce perçage. Le procédé peut comporter aussi pendant le tissage une opération de déliage d'une partie de la section constante à proximité de la section évolutive, 3032462 4 réalisant une coupe médiane pour former une fourche. On réalise ainsi facilement une chape comprenant une grande résistance mécanique. L'invention a aussi pour objet un profilé en matériaux composites formé à partir d'une préforme recevant une résine injectée, qui est réalisé avec un 5 procédé comprenant l'une quelconque des caractéristiques précédentes. En particulier le profilé peut constituer un élément de structure intégré dans une nacelle de turboréacteur et présentant une section évolutive. L'invention sera mieux comprise et d'autres caractéristiques et avantages apparaîtront plus clairement à la lecture de la description ci-après donnée à 10 titre d'exemple, en référence aux dessins annexés dans lesquels : - la figure 1 présente un cadre arrière de turboréacteur, comprenant deux extrémités comportant une section évolutive réalisée avec un procédé suivant l'invention ; - la figure 2 est un dessin d'une section évolutive réalisée avec un 15 procédé suivant l'invention ; - la figure 3 est un schéma présentant en coupe transversale successivement les différentes étapes de tissage de la partie plate horizontale en amont de la section évolutive ; - les figures 4A et 4B sont des schémas présentant successivement les 20 différentes étapes de tissage de la première partie de la section évolutive ; - la figure 5 est un schéma présentant successivement les différentes étapes de tissage de la deuxième partie de la section évolutive ; - les figures 6 et 7 présentent deux types de renfort sur une section plate comprenant un perçage ; 25 - la figure 8 présente la réalisation d'une fourche ; et - la figure 9 présente la réalisation de deux sections évolutives inversées successives. La figure 1 présente un cadre arrière de grille d'inverseur de poussée 2 pour une nacelle de turboréacteur. Dans un turboréacteur à double flux, une 30 veine périphérique circulaire entoure le réacteur pour conduire de l'air froid de propulsion. Dans un mode de freinage de l'aéronef, cette veine est fermée par 3032462 5 des volets pour dévier le flux radialement vers l'extérieur, en passant par des grilles d'inverseur qui le dirige vers l'avant en générant une force de freinage. Le cadre arrière 2 est une ceinture fixe réalisée en matériaux composites, disposée à l'arrière des grilles d'inverseur, comportant une section 5 longitudinale constante plate 4 se terminant à chaque extrémité 6 par deux rebords latéraux 8 pliés à 90°, formant une chape comprenant un perçage recevant un axe transversal de fixation 10. Pour sa fixation on applique une tension élevée sur le cadre arrière en exerçant une traction sur l'axe transversal 10, qui doit être transmise par les 10 rebords latéraux 8 à la section plate 4, sans risque de rupture. En particulier il faut réaliser une section évolutive pour passer progressivement de la section plate 4 à la section d'extrémité comprenant les rebords 8, comportant une résistance à la traction importante. La figure 2 présente une préforme tissée avec une avance des fils de 15 chaîne suivant la direction longitudinale indiquée par la flèche notée « AV », comprenant une partie amont plate horizontale 22, suivie d'une section évolutive 20 qui progressivement réduit la largeur et simultanément augmente la hauteur, pour atteindre une partie aval plate verticale 24 présentant la section de la partie amont tournée de 90°. 20 La section évolutive 20 comporte une première partie A commençant juste après la partie amont horizontale 22, qui représente environ le premier tiers de la longueur de cette section, et une deuxième partie B qui représente environ le deuxième tiers cette longueur. La figure 3 présente de façon schématique les opérations successives de 25 formation de la partie amont plate horizontale 22, comprenant des fils de chaîne continus c, et des fils de trame t insérés successivement dans ces opérations. La première opération 30 comporte la réalisation de deux couches similaires de fils de chaîne c suivant deux plans, présentant les fils qui sont 30 superposés deux par deux. Les dents d'un peigne de tassage longitudinal des fils de trame t après leurs insertions, alignées suivant les axes P, reçoivent huit fils de chaînes c de chaque couche entre deux dents. 3032462 6 La deuxième opération 32 comporte l'ouverture d'une foule 50 formant le passage transversal prévu pour recevoir un fil de trame, en soulevant un fil de chaîne cl sur deux de la couche supérieure. La troisième opération 34 comporte le passage d'un fil de trame tl dans la 5 foule 50, suivant la direction indiquée par la flèche T. La quatrième opération 36 comporte la fermeture de la foule 50, en redescendant les fils de chaîne soulevés cl. La cinquième opération 38 présente la fin de la fermeture de la foule 50, l'ensemble des fils de chaîne c, cl étant disposé à nouveau suivant deux couches. 10 La sixième opération 40 comporte l'ouverture d'une deuxième foule 52 en abaissant un fil de chaîne c2 sur deux de la couche inférieure, qui est verticalement décalé par rapport au fil de chaîne cl de la première couche qui avait été élevé. La septième opération 42 comporte le passage d'un fil de trame t2 dans la 15 deuxième foule 52. La huitième opération 44 comporte la fermeture de la deuxième foule 52 en remontant les fils de chaîne abaissés c2. La neuvième et dernière opération 46 présente la fin de la fermeture de la deuxième foule 52, l'ensemble du tissu revenant sur les deux plans d'origine. 20 On a de plus après le passage d'un ou de plusieurs fils de trame t1, t2, une opération de tassage de ces fils dans la direction longitudinale, par les dents du peigne disposées suivant les axes P. Pour cette opération de tissage de la section amont constante 22, l'écartement des dents du peigne reste aussi constant. 25 D'une manière générale la partie amont 22 présentée dans cet exemple avec deux couches, peut comporter un nombre variable de couches, avec des fils de chaine et trame tissés entre eux selon un motif interlock classique permettant de lier ces couches de fils entre elles selon un motif défini de couches. 30 Les figures 4A et 4B présentent vingt-et-une opérations successives de formation de la première partie A de la section évolutive 20, comprenant des 3032462 7 fils de chaîne continus c, et des fils de trame t insérés successivement dans ces opérations. La première opération 60 est la reprise des deux couches identiques de fils de chaîne, cl pour la couche supérieure et c2 pour la couche inférieure, 5 présentant les fils qui sont superposés deux par deux. Les dents du peigne de tassage des fils de trame t après leurs insertions, alignées suivant les axes P, reçoivent huit fils de chaînes c de chaque couche entre deux dents. La deuxième opération 62 comporte l'ouverture d'une première foule 110 formant le passage transversal prévu pour recevoir un premier fil de trame t1, 10 en soulevant un fil de chaîne cl a sur quatre de la couche supérieure cl . La troisième opération 64 comporte le passage du premier fil de trame tl dans la première foule 110, suivant la direction indiquée par la flèche T. La quatrième opération 66 comporte la fermeture de la première foule 110, en redescendant les fils de chaîne soulevés cl a. La cinquième opération 15 68 présente la fin de la fermeture de la première foule 110, l'ensemble des fils de chaîne cl, c2 étant disposé à nouveau suivant deux couches. La sixième opération 70 comporte l'ouverture d'une deuxième foule 112 en soulevant l'ensemble des fils de chaîne de la couche supérieure cl , hormis un fil cl b sur quatre se trouvant à côté d'un premier fil cl a qui a été soulevé 20 pour l'ouverture de la première foule 110. Les septième 72, huitième 74 et neuvième 76 opérations comportent successivement comme précédemment, le passage du deuxième fils de trame t2, le début de fermeture de la deuxième foule 112 et la fin de cette fermeture. L'ensemble des fils de chaîne cl, c2 sont à nouveau disposés suivant deux 25 couches. La dixième opération 78 comporte l'ouverture d'une troisième foule 114 comprenant comme pour l'ouverture de la première foule 110, le soulèvement d'un fil de chaîne c2a sur quatre de la couche inférieure c2, qui est aligné sur le fil de chaîne cl a qui a été soulevé pour cette première foule. 30 Les onzième 80, douzième 82 et treizième 84 opérations comportent successivement comme précédemment, le passage du troisième fils de trame t3, le début de fermeture de la troisième foule 114 et la fin de cette fermeture. 3032462 8 L'ensemble des fils de chaîne cl, c2 est à nouveau disposé suivant deux couches. La quatorzième opération 86 comporte l'ouverture d'une quatrième foule 116 comprenant comme pour l'ouverture de la deuxième foule 112, le 5 soulèvement de l'ensemble des fils de chaîne de la couche inférieure c2, hormis un fil c2b sur quatre se trouvant à côté d'un premier fil c2a qui a été soulevé pour l'ouverture de la troisième foule 114. Les quinzième 88, seizième 90 et dix-septième 92 opérations comportent successivement comme précédemment, le passage du quatrième fils de trame 10 t4, le début de fermeture de la quatrième foule 116 et la fin de cette fermeture. L'ensemble des fils de chaîne cl, c2 est à nouveau disposé suivant deux couches. Pour toutes les opérations précédentes, le tassage longitudinal des fils de trame t est fait avec le peigne conservant le même espacement des dents P. 15 La dix-huitième opération 94 présente un déplacement latéral des fils de chaîne cl, cl', c2, c2' qui sous la tension des fils de trame t ont naturellement tendance à se déplacer en hauteur alternativement l'un vers le haut et le suivant vers le bas, en fonction de leurs positions au-dessus ou en dessous d'un même fil de trame. 20 Lorsque du tissage de la première partie A de la section évolutive 20, un changement dans le motif de tissage est effectué qui permet une sélection des fils de chaine différente. Ce changement se traduit entre autre par l'insertion d'un nombre de fils de trame plus important qui par leur liage permettent de former un nombre de couches liées entre elles plus important. 25 La dix-neuvième opération 96 présente le déplacement latéral des fils de chaînes cl, cl', c2, c2' qui continue de la même manière, avec une tendance naturelle à s'aligner les uns sur les autres pour former entre deux dents du peigne P quatre colonnes. Une réorganisation des fils de chaîne est observée sous la tension des fils de trame t, ceux-ci ont naturellement tendance à se 30 déplacer en hauteur alternativement l'un vers le haut et le suivant vers le bas, en fonction de leurs positions au-dessus ou en dessous d'un même fil de trame. 3032462 9 Du fait du nouveau motif de tissage, liant moins de fils entre eux, les fils de chaine ont une tendance naturelle à s'aligner les uns sur les autres pour former entre deux dents du peigne P une colonne. La vingtième opération 98 présente un resserrement de l'espacement 5 entre les dents du peigne P, indiqué par les flèches F, qui entraîne un rapprochement des colonnes de fils de chaîne c entre elles. La vingt-et-unième et dernière opération 100 présente à la fin du rapprochement des dents du peigne P, des écartements entre ces dents qui est diminué sensiblement de moitié. On obtient un renfort tissé de quatre 10 couches de fils de chaîne c comprenant une densité de fils de chaîne en surface similaire à celle du tissu de départ à deux couches, présentée par la neuvième opération 46 de la figure 3, avec une épaisseur qui est doublée. On a ainsi une première évolution de la section évolutive 20, comprenant une largeur diminuée de moitié et une hauteur doublée. 15 Il faut prévoir en particulier pour le tissage de ce type de préforme, un métier à tisser automatisé comprenant un peigne évolutif, capable de modifier en cours de fabrication l'écartement de ses dents. La figure 5 présente de manière résumée trois opérations successives de formation de la deuxième partie B de la section évolutive 20, à partir de quatre 20 couches de fils de chaîne cl, c2, c3, c4 qui sortent de la première partie A. On réalise toutes les opérations précédentes présentées figure 4A et 4B, avec les quatre couches de fils de chaîne au lieu de deux. On obtient d'abord dans la première étape 120, comme pour la dix-septième opération précédente 92, quatre couches resserrées comprenant huit fils de trame prenant chacun 25 sur chaque couche un fils de chaîne sur quatre, ces fils de chaîne pris des quatre couches étant superposés. On obtient ensuite dans la deuxième étape 122, comme pour la dix-neuvième opération précédente 96, le déplacement latéral naturel des fils de chaînes cl, cl ', c2, c2', c3, c3', c4, c4' qui s'alignent les uns sur les autres pour 30 former entre deux dents du peigne P quatre colonnes. On obtient enfin dans la troisième et dernière étape 124, comme pour la vingt-et-unième opération précédente 100, après un resserrement de 3032462 10 l'espacement entre les dents du peigne P diminué par deux, huit couches présentant une densité de fils de chaîne en surface similaire à celle du départ, avec une largeur réduite de moitié et une épaisseur doublée. On peut continuer de la même manière pour former la partie suivante de 5 la section évolutive 20 du profilé. A la fin quand le rapport final de la hauteur sur la largeur est obtenu, on continue à tisser la partie aval du profilé 24 normalement, avec un nombre de couches qui reste constant et un peigne qui conserve un même écart entre ses dents. On obtient un profilé comportant des bonnes performances mécaniques 10 de la section évolutive dans la direction longitudinale, les fils de chaîne étant tous continus dans cette direction. De plus la préforme étant de préférence réalisée sur un étier permettant un tissage à côtés finis, les découpes ultérieures et les chutes sont réduites, les coûts de fabrication de cette préforme sont diminués. 15 Les figures 6 et 7 présentent une application d'une préforme de ce type. La partie aval verticale 24 de la pièce finie après polymérisation de la résine, reçoit un perçage transversal 130 de fixation d'extrémité de la pièce. La figure 6 présente en particulier un renforcement de la partie aval verticale 24 autour du perçage 130, comprenant l'ajout de chaque côté de la 20 préforme, d'une plaque de tissu appelée aussi « patch » 132, présentant des fils orientés à +/-45° par rapport à la direction longitudinale des fils de chaîne, de manière à compléter la résistance dans les différentes directions. La figure 7 présente un autre renforcement de la partie aval verticale 24 autour du perçage 130, comprenant l'ajout de chaque côté de la préforme, 25 d'une plaque de fibres 134 orientées de manière concentrique autour de ce perçage. La figure 8 présente une opération de déliage de la partie aval verticale 24, réalisant une coupe verticale dans la partie médiane de cette partie afin de former une fourche. On peut en particulier à partir de cette fourche former une 30 chape présentant sur chaque face des renforcements d'un perçage transversal, comme présenté figure 6 et figure 7, pour réaliser notamment les extrémités du cadre arrière de grille d'inverseur de poussée présenté figure 1. 3032462 11 La figure 9 présente une préforme comprenant en aval de la partie plate verticale 24, une deuxième partie de section évolutive 26 symétrique de la première 20, qui réalise une diminution de la hauteur en même temps qu'une augmentation de la largeur, pour obtenir un nouveau une partie plate 5 horizontale arrière 28 similaire à la partie avant. REVENDICATIONS1 - Procédé de fabrication d'une préforme de fibres de renfort tissée suivant une direction longitudinale, prévue pour être imprégnée de résine afin de former un élément longiligne présentant une section transversale évolutive (20), comprenant simultanément une réduction (ou inversement une augmentation) de la largeur et une augmentation (ou inversement une réduction) de la hauteur, cette section évolutive comportant sur la longueur des fils de chaîne (C) en nombre constant qui sont continus, disposés en hauteur 10 suivant des couches, caractérisé en ce que pour une réduction de la largeur il effectue un changement d'armure introduisant des fils de trame additionnels (T) qui augmentent ainsi le nombre de couches, et simultanément il resserre les dents du peigne (P) de tassement longitudinal pour réduire l'espace entre les colonne de fils de chaine, et inversement pour une augmentation de la largeur 15 il réduit le nombre de fils de trame (t) qui diminue le nombre de couches et simultanément il écarte les dents du peigne (P). 2 - Procédé de fabrication selon la revendication 1, caractérisé en ce qu'à partir d'un nombre défini de couches de fils de chaîne (C) superposées, il change le motif de tissage en insérant ainsi un nombre double de fils de trame 20 (T), et réalise ensuite un resserrement des dents du peigne (P) pour obtenir un nombre double de couches superposées présentant une largeur réduite sensiblement de moitié. 3 - Procédé de fabrication selon la revendication 2, caractérisé que chaque fils de trame (t1, t2, t3, t4) prend sur chaque couche de fils de chaîne 25 (c1, c2) un fil sur quatre qu'il laisse de l'autre côté, les fils pris sur chaque couche (cl a, cl b, c2a, c2b) étant superposés entre les différentes couches. 4 - Procédé de fabrication selon l'une quelconque des revendications précédentes, caractérisé en ce qu'il prend entre deux dents du peigne (P) seize fils de chaîne (C). 30 5 - Procédé de fabrication selon l'une quelconque des revendications précédentes, caractérisé en ce qu'à partir d'un tissage d'une préforme plate amont (22) comprenant une largeur et une hauteur initiales, il réalise une 3032462 13 section évolutive (20) présentant en aval (24) une largeur et une hauteur finale sensiblement égales respectivement à la hauteur et à la largeur initiale. 6 - Procédé de fabrication selon l'une quelconque des revendications précédentes, caractérisé en ce qu'il comporte une étape suivante de dépose 5 de fibres de renfort (132, 134) sur des faces planes d'une section plate (24) se trouvant à proximité de la section évolutive (20). 7 - Procédé de fabrication selon la revendication 6, caractérisé en ce que les fibres de renfort prévues pour renforcer un perçage (130) de la section plate (24), présentent deux orientations croisées sensiblement à +/-45° (132) par rapport aux fils de chaîne (c), ou une orientation concentrique (134) par rapport à ce perçage. 8 - Procédé de fabrication selon l'une quelconque des revendications précédentes, caractérisé en ce qu'il comporte pendant le tissage une opération de déliage d'une partie de section constante (24) à proximité de la section 15 évolutive (20), réalisant une coupe médiane pour former une fourche. 9 - Profilé en matériaux composites formé à partir d'une préforme recevant une résine injectée, caractérisé en ce que cette préforme est réalisée avec un procédé selon l'une quelconque des revendications précédentes. 10 - Profilé en matériaux composites selon la revendication 9, caractérisé 20 en ce qu'il constitue un élément de structure (2) intégré dans une nacelle de turboréacteur et présentant une section évolutive.